(57)【要約】本発明は、ポリ（メタ）アクリルイミドフォームを有する心層と、少なくとも１つの被覆層とを有し、ａ）被覆層と心層とを＜０．３ＭＰａの圧力および１６０℃以上の温度の適用下で積層させ、かつ引き続きｂ）得られた複合材を圧力＝０．３ＭＰａおよび温度＝１６０℃で、１００℃未満の温度を有する低温の金型を使用して成形し、かつ同時に少なくとも被覆層と接触している心層の面を圧縮することを特徴とする、電気音響変換器のための非平面振動板を製造する方法に関する。本発明により製造される振動板は優れた強度を有しており、その際、特に被覆層は高い耐はく離性を有する。
2004537243.tif 000002
【特許請求の範囲】
【請求項１】
ポリ（メタ）アクリルイミドフォームを有する心層と、少なくとも１つの被覆層とを有する電気音響変換器のための非平面振動板を製造する方法において、
ａ）被覆層を心層と共に０．３ＭＰａ未満の圧力および１６０℃以上の温度の適用下で積層し、かつ引き続き
ｂ）得られた複合材を０．３ＭＰａ以上の圧力および１６０℃以上の温度で、１００℃未満の温度を有する低温の金型を使用して成形し、かつ同時に少なくとも被覆層と接触している心層の面を圧縮する
ことを特徴とする、電気音響変換器のための非平面振動板の製造方法。
【請求項２】
積層のために少なくとも被覆層と接触している心層の面を１６５〜２３０℃の範囲、特に１８０〜１９５℃の範囲の温度に加熱する、請求項１記載の方法。
【請求項３】
成形のために温度を１７５〜２００℃の範囲、有利には１８０〜２００℃の範囲、特に１８０〜１９５℃の範囲に調整する、請求項１または２記載の方法。
【請求項４】
成形のために１〜１６ＭＰａの範囲の圧力を使用する、請求項１から３までのいずれか１項記載の方法。
【請求項５】
心層を当初の厚さに対して９０％より小さい厚さに圧縮する、請求項１から４までのいずれか１項記載の方法。
【請求項６】
ポリ（メタ）アクリルイミドフォームからなる心層を使用する、請求項１から５までのいずれか１項記載の方法。
【請求項７】
被覆層として、１６０℃以上の温度、有利には１７５〜２００℃、好ましくは１８０〜２００℃の範囲、特に１８０〜１９５℃の範囲の温度で成形することができる熱可塑性加工可能なポリマーを含有する平面状の形成物を使用する、請求項１から６までのいずれか１項記載の方法。
【請求項８】
被覆層として、ポリアミド１２を含有する平面状の半製品を使用する、請求項１から７までのいずれか１項記載の方法。
【請求項９】
サンドイッチ構造が得られるよう、２つの被覆層を使用する、請求項１から８までのいずれか１項記載の方法。
【請求項１０】
ポリ（メタ）アクリルイミドフォームを有する心層と、少なくとも１つの被覆層とを有する電気音響変換器のための非平面振動板において、被覆層が１６０℃以上の温度、有利には１７５〜２００℃、好ましくは１８０〜２００℃の範囲、特に１８０〜１９５℃の範囲の温度で成形することができる熱可塑性加工可能なポリマーを含有する平面状の形成物であることを特徴とする、電気音響変換器のための非平面振動板。
【請求項１１】
耐はく離性が１０Ｎ／ｍｍ以上、弾性率が５０ＭＰａ以上および曲げ強さが２ＭＰａ以上である、請求項１０記載の非平面振動板。
【請求項１２】
振動板が２つの被覆層を有する、請求項１０または１１記載の非平面振動板。
【請求項１３】
円錐形、有利には円錐台の形状を有する、請求項１０記載の非平面振動板。
【請求項１４】
電気音響変換器として、有利にはスピーカーの振動板としての請求項１０から１３までのいずれか１項記載の非平面振動板の使用。
【発明の詳細な説明】
【技術分野】
【０００１】
本発明はポリ（メタ）アクリルイミドフォームを有する心層と、少なくとも１つの被覆層とを有する電気音響変換器のための非平面振動板の製造方法ならびに電気音響変換器のための振動板に関する。
【０００２】
電気音響変換器またはスピーカーは、可聴周波数の範囲の電気的な交流を可聴音に変換することができる装置である。これらの装置は従来技術において周知であり、かつたとえばＵＳ４，９２８，３１２号、ＤＥ３０３６８７６およびＤＥ２２２５７１０号に記載されている。
【０００３】
これらのスピーカーを製造するために、数多くの条件を満足しなくてはならない振動板が必要である。たとえば振動板の質量はできる限り小さい方がよいが、その一方でその強度は、振動板が高い周波数でも完全に固いシリンダーのように振るまうように比較的高い要求を満足しなくてはならない。
【０００４】
たとえばＥＰ−Ａ００８７１７７はポリ（メタ）アクリルイミドフォームからなる層を有する振動板を記載している。この文献には、ポリ（メタ）アクリルイミドを有する層が被覆層を備えていてもよいことが記載されている。この被覆層は心層の厚さをできる限り小さく維持することを保証するため室温で接着剤により設置される。ＥＰ−Ａ００８７２７７によれば厚さと弾性率との比はできる限り小さい方がよい。というのも、この係数が振動板の品質のための尺度だからである。
【０００５】
スピーカー振動板が被覆層を有する理由は様々である。この理由には特に振動板の強度の向上が挙げられるが、他方では美的な理由が含まれていることも考えられる。しかしＥＰ−Ａ００８７１７７で提案されている、ポリ（メタ）アクリルイミドフォームを有する心層と、少なくとも１つの被覆層とを有する音響変換器のための振動板の製造方法は高価である。というのもこれは２段階法だからである。さらにこの方法は繊維状の構造を有する被覆層のためにのみ適切であり、というのも、該構造によってのみ、心層と被覆層とからなる複合材からの溶剤の気化が保証されるからである。
【０００６】
さらに装飾シートは該層が特に平滑なポリ（メタ）アクリルイミド層上に施与される場合には、長期の使用の際に心層から容易に剥離しうることが確認された。この場合、振動板はたしかに固いシリンダーとして構成すべきであるが、しかしこの目的は完全に達成することができず、かつ振動板の内部での振動および変形を回避することができないことを考慮に入れなくてはならない。この振動によって比較的長い期間の経過によって剥離が生じる場合がある。
【０００７】
この問題を解決するための最初の取り組みは刊行物ＤＥ１９９２５７８７に開示されている。該刊行物は、ポリ（メタ）アクリルイミドフォームを有する心層と少なくとも１つの被覆層、たとえばポリプロピレン、ポリエステル、ポリアミド、ポリウレタン、ポリ塩化ビニル、ポリメチル（メタ）アクリレートおよび／または金属、たとえばアルミニウムを含有するシート、ガラス繊維、炭素繊維および／またはアラミド繊維を含有するマットまたはシートを有する電気音響変換器のための振動板の製造方法を記載しており、この場合、被覆層は０．４ＭＰａ以上の圧力および１６０℃以上の温度の適用下に心層と積層され、同時に少なくとも被覆層と接触している心層の側を圧縮し、かつ引き続き得られた複合材を８０℃より低い温度に冷却し、次いで圧力を周囲圧力に低下させる。プロセスは１工程法として実施することができる。この方法で製造した振動板は優れた強度を有し、その際、特に被覆層は極めて高い耐はく離性を有する。
【０００８】
しかしＤＥ１９９２５７８７に記載されている非平面振動板を製造するための方法は限定的に適切であるにすぎない。というのも、心層と被覆層との圧縮のために必要とされる時間に基づいて必然的に生じる達成可能な４５〜６０分のサイクル時間は長すぎ、従って経済的に満足のいくものではないからである。
【０００９】
ここに記載され、かつ議論されている従来技術を考慮して本発明の課題は、ポリ（メタ）アクリルイミドフォームを有する心層と、少なくとも１つの被覆層とを有する電気音響変換器のための非平面振動板を提供することである。その際、本方法は容易な方法で実施可能であり、かつできる限り短いサイクル時間を可能にすべきである。
【００１０】
さらに本発明の根底にはポリ（メタ）アクリルイミドフォームを有する心層と、少なくとも１つの被覆層とを有し、上記の被覆層の剥離の問題が低減しているか、または排除された、電気音響変換器用の非平面振動板を提供するという課題が存在する。
【００１１】
上記課題および具体的に挙げられていないが、しかしここで導入的に議論した関係から容易に導き出すか、または推論することができる課題は、請求項１の全ての特徴を有するポリ（メタ）アクリルイミドフォームを有する心層と、少なくとも１つの被覆層とを有する電気音響変換器用の非平面振動板の製造方法により解決される。本発明による方法の有利な実施態様は請求項１にかかる従属請求項において保護されている。製造カテゴリーの独立請求項は本発明によるポリ（メタ）アクリルイミドフォームを有する心層と、少なくとも１つの被覆層とを有する電気音響変換器用の非平面振動板を保護する。非平面振動板の有利な実施態様は独立したプロセスクレームにかかる従属請求項に記載されている。本発明によるポリ（メタ）アクリルイミドフォームを有する心層と、少なくとも１つの被覆層とを有する電気音響変換器用の非平面振動板の特に有利な使用は使用クレームに記載されている。
【００１２】
ポリ（メタ）アクリルイミドフォームを有する心層と、少なくとも１つの被覆層とを有する電気音響変換器用の非平面振動板を製造するために、
ａ）被覆層を心層と共に０．３ＭＰａ未満の圧力および１６０℃以上の温度の適用下で積層し、かつ引き続き
ｂ）得られた複合材を０．３ＭＰａ以上の圧力および１６０℃以上の温度で、１００℃未満の温度を有する低温の金型を使用して成形し、かつ同時に少なくとも被覆層と接触している心層の面を圧縮する
ことにより容易に実施することができ、容易に想到することができない方法でポリ（メタ）アクリルイミドフォームを有する心層と、少なくとも１つの被覆層とを有する電気音響変換器用の非平面振動板の製造方法が可能になる。特に明らかに短いサイクル時間での非平面振動板の製造が可能になる。
【００１３】
本発明による方法により特に次の利点が達成される：
→本発明による方法により被覆層は特に強固に心層上に設置されるので、比較的長期間の使用後も心層から剥離しない。
→本発明による方法で繊維状の構造を有していない被覆層も使用することができる。
→被覆層の選択と関連して心層の圧縮度によって広い範囲で部材の所望の強度を調整することができる。
【００１４】
本発明による方法は電気音響変換器のための非平面振動板を製造するために使用される。その際、振動板は有利にはドーム形であり、かつ有利には中空成形体の形で形成されている。本発明によれば円錐形の振動板、特に円錐台形の振動板を製造するための方法が特に有利であることが判明した。
【００１５】
非平面振動板を製造するためにまず被覆層を１６０℃以上の温度で、有利には１６５〜２３０℃の範囲、特に１８０〜１９５℃の範囲の温度で積層する。その際、積層は有利には複合材をわずかに圧縮することにより行い、ただしその際に適用する圧力は０．３ＭＰａよりも小さくあるべきである。有利には適用される圧力は０．０５〜０．２５ＭＰａである。積層工程の時間は特に接着剤の硬化条件により決定される。その時間は有利には０．０１〜１０分間、特に０．１〜５分間である。
【００１６】
積層後に、得られた複合材を０．３ＭＰａ以上の圧力で、有利には１〜１６ＭＰａの範囲の圧力で、および１６０℃以上の温度、有利には１７５〜２００℃の範囲、好ましくは１８０〜２００℃の範囲、特に１８０〜１９５℃の範囲の温度で、１００℃より低い温度を有する低温の金型を使用して成形し、かつ同時に少なくとも被覆層と接触している心層の側を圧縮する。これは一般にいわゆる熱成形法により行うことができ、これはたとえばW. BeitzおよびK.-H. Grote編、Springerから出版されたDubbel、Taschenbuch fuer den Maschinenbau、第１９版、１９９７年、Ｅ７７に記載されている。熱成形の際に熱可塑性半製品（ａ）からの複合材）を迅速かつ均一に最適な熱可塑性挙動の温度に加熱し、かつ真空、圧縮空気または機械的な力を用いて成形し、かつ冷却することにより固定する。
【００１７】
本発明の範囲ではａ）からの積層された複合材を雄型と雌型との間に導入し、かつ次いで金型をプレスして所望の形状にすることが特に有利であることが判明した。有利には圧縮工程において、場合により冷却したスペーサ、いわゆるストッパを使用する。これにより心層の所望の圧縮度の調整が容易になるが、本発明をストッパの使用により制限するものではない。
【００１８】
プレス成形機を開放した後に圧縮したセルがその当初の形に戻ることを防止するために、本発明によれば部分工程ｂ）において、１００℃より低い温度に冷却した型を使用する。この方法で方法のサイクル時間が著しく短縮される。というのも、プレス成形機を予め１００℃未満の温度に冷却する必要なしに、製造された複合材を直接、プレス成形機から取り出すことができるからである。特に有利な結果は、９０℃より低い温度、有利には８０℃より低く、特に７０℃より低い温度に冷却した型を使用して行うことができる。
【００１９】
本発明による振動板の有利な実施態様は２つの被覆層を有し、該層により心層と共にサンドイッチ構造を形成する。このような振動板の製造を以下の図面に基づいて説明する。
【００２０】
図１は、第一のプレス成形機中への被覆層および心層の導入を示し、
図２は、積層温度への加熱および型締めおよび接触を示し、
図３は、積層した複合材の、雄型および雌型を有する第二のプレス成形機への導入を示し、
図４は、圧縮温度での第二のプレス成形機の型締めを示す。
【００２１】
図１〜４は、本発明による振動板の製造を略図で示している。まずポリ（メタ）アクリルイミドフォームを有する心層（２）を、両面に設置された被覆層（３）と共に、加熱および冷却可能な熱盤（１）を有する第一のプレス中に装入する。この工程は８０℃より低い温度で実施することができる。
【００２２】
引き続き、図２に記載されているように該プレスを接触させる。その際、プレス成形機の温度を積層温度に高める。積層温度は少なくとも１６０℃であり、該温度は有利には１６５〜２３０℃の範囲、特に有利には１８０〜１９５℃の範囲である。温度が１６０℃よりも低い場合、ポリ（メタ）アクリルイミド−硬質フォームの細孔構造が損傷される可能性がある。
【００２３】
このために適用される圧力は０．３ＭＰａより小さく、有利には０．０１〜＜０．３ＭＰａ、特に０．０５〜０．２５ＭＰａである。
【００２４】
第一の滞留時間ｔ１の後、有利には０．０１〜１０分後に、１６０℃以上の温度で、有利には１７５〜２００℃の範囲で、好ましくは１８０〜２００℃の範囲、特に１８０〜１９５℃の範囲の温度で、積層された複合材を、１００℃より低い温度に、有利には９０℃より低く、好ましくは８０℃より低く、とりわけ７０℃より低い温度に冷却した雄型（型４）および１００℃より低く、有利には９０℃より低く、好ましくは８０℃より低く、とりわけ７０℃より低い温度に冷却した雌型（かみ合い型５）を有する第二のプレス成形機に導入する（図３）。プレス成形機を図４に記載されているように、場合により同様に冷却したストッパ（６）まで移動させる。その際、心層は規定の圧縮度に圧縮される。これは符号７により示されている。このために必要とされる圧力は一般に少なくとも０．３ＭＰａである。あるいはまたより高い圧力を選択することもでき、これは有利には１〜１６ＭＰａの範囲である。第二のプレス中での滞留時間は一般に極めて短時間である。その時間は有利には５〜３００秒、特に１０〜３０秒である。
【００２５】
本発明による方法により心層は有利には当初の厚さに対して９０％より小さく、有利には８０％より小さい厚さに圧縮される。圧縮度がこれより小さい場合、多くの場合積層は特別な接着剤を使用しなければ満足のいくものにならない。圧縮とは、心層の細孔を小さくすることを意味する。このことにより振動板の強度は実質的に向上し、その際、このことによって電気音響変換器としての使用のためのその適性が実質的に損なわれることはない。
【００２６】
本発明の方法に関連する心層は、ポリ（メタ）アクリルイミドフォームを有する。（メタ）アクリルという記載法はメタクリル、アクリルならびに両者の混合物を含む。
【００２７】
振動板の心層のためのポリ（メタ）アクリルイミドフォームは、式（Ｉ）
【００２８】
【化１】
2004537243.tif 000003
［式中、
Ｒ１およびＲ２は同じか、または異なっており、水素またはメチル基を表し、
Ｒ３は水素または２０個までの炭素原子を有するアルキル基またはアリール基を表し、
その際、水素が有利である］により記載される繰り返し単位を有する。
【００２９】
有利には構造（Ｉ）の単位はポリ（メタ）アクリルイミドフォームの３０質量％以上、特に有利には５０質量％以上およびとりわけ有利には８０質量％以上を形成する。
【００３０】
本発明により使用可能なポリ（メタ）アクリルイミド−尿素発泡材料の製造は公知であり、かつたとえばＧＢ−Ｂ１０７８４２５および１０４５２２９、ＤＥ−Ｃ１８１７１５６（＝ＵＳ−Ａ３６２７７１１）またはＤＥ−Ｃ２７２６２５９（＝ＵＳ−Ａ４１３９６８５）に開示されている。
【００３１】
従って構造式（Ｉ）の単位は特に１５０〜２５０℃に加熱する際に、隣接する（メタ）アクリル酸および（メタ）アクリルアミドの単位から環化異性化反応によって形成することができる（ＤＥ−Ｃ１８１７１５６、ＤＥ−Ｃ２７２６２５９、ＥＰ−Ｂ１４６８９２を参照のこと）。通常、まずモノマーをラジカル開始剤の存在下で低い温度、たとえば３０〜６０℃に、および次いで６０〜１２０℃に後加熱して重合させることにより前駆体を形成し、これを次いで約１８０〜２５０℃に加熱することにより含有されている発泡剤によって発泡させる（ＥＰ−Ｂ３５６７１４を参照のこと）。
【００３２】
このためにたとえばまず（メタ）アクリル酸および（メタ）アクリルニトリルを有利には２：３〜３：２のモル比で含有しているコポリマーを形成する。
【００３３】
さらにこれらのコポリマーを別のコモノマー、たとえばアクリル酸またはメタクリル酸のエステル、特に１〜４個の炭素原子を有する低級アルコールとのエステル、スチレン、マレイン酸またはその無水物、イタコン酸またはその無水物、ビニルピロリドン、塩化ビニルまたは塩化ビニリデンを使用することができる。環化することができないか、または環化が困難なコモノマーの割合は３０質量％、有利には１０質量％を超えるべきではない。
【００３４】
別のモノマーとして同様に公知の方法で少量の架橋剤、たとえばアリルアクリレート、アリルメタクリレート、エチレングリコールジアクリレートまたは−ジメタクリレートまたはアクリル酸もしくはメタクリル酸の多価の金属塩、たとえばメタクリル酸マグネシウムを有利に使用することができる。量割合はたとえば０．００５〜５質量％であってよい。
【００３５】
さらに前駆体は通常の添加剤を含有していてもよい。これには特に帯電防止剤、酸化防止剤、離型剤、難燃剤、潤滑剤、着色剤、流動性改善剤、充填剤、光安定剤および有機リン化合物、たとえば亜リン酸塩またはホスホン酸塩、顔料、耐候安定剤および可塑化剤が属する。
【００３６】
重合抑制剤としてメタクリレートの重合のために通常使用される化合物、たとえばアゾ化合物、たとえばアゾジイソブチロニトリル、ならびに過酸化物、たとえばジベンゾイルペルオキシドまたはジラウロイルペルオキシドまたはその他の過酸化物化合物、たとえばｔ−ブチルペルオクタノエートまたはペルケタール、ならびに場合によりレドックス開始剤（これに関してはH. Rauch-Puntigam, Th. Voelker, Acryl- und Methacrylverbindungen, Springer, Heidelberg、１９６７年またはKirk-Othmer, Encyclopedia of Chemical Technology、第１巻、第２８６頁以降、John Wiley & Sons, New York、１９７８年を参照のこと）を使用する。有利には重合開始剤を出発材料に対して０．０１〜０．３質量％の量で使用する。時間および温度に関して異なった分解特性を有する重合開始剤を組み合わせることも有利でありうる。たとえばｔ−ブチルペルピバレート、ｔ−ブチルペルベンゾエートおよびｔ−ブチルペル−２−エチルヘキサノエートを同時に使用することは好適である。
【００３７】
イミド基を有するポリマーへ変換する間のコポリマーの発泡のために、公知の方法で１５０〜２５０℃で分解または気化により気相を形成する発泡剤を使用する。アミド構造を有する発泡剤、たとえば尿素、モノメチル尿素またはＮ，Ｎ′−ジメチル尿素、ホルムアミドまたはモノメチルホルムアミドは、分解の際にアンモニアまたはアミンを遊離し、これはイミド基の付加的な形成に貢献しうる。しかしまた、窒素不含の発泡剤、たとえばギ酸、水または３〜８個の炭素原子を有する一価の脂肪族アルコール、たとえばプロパノール、ブタノール、イソブタノール、ペンタノールまたはヘキサノールを使用することもできる。発泡剤は反応バッチ中で通常、使用されるモノマーに対して約０．５〜８質量％の量で使用する。
【００３８】
とりわけ有利に使用することができるポリメタクリルイミド−発泡材料はたとえば次の工程により得られる：
１．１種以上の開始剤ならびに場合により前記で例示したその他の通例の添加剤の存在下でのラジカル重合による、
（ａ）メタクリルニトリル４０〜６０質量％、メタクリル酸６０〜４０質量％および場合によりメタクリル酸とメタクリルニトリルの合計に対して２０質量％までのその他の一官能価のビニル不飽和モノマーからなるモノマー混合物、
（ｂ）ホルムアミドまたはモノメチルホルムアミドおよび分子中に３〜８個の炭素原子を有する一価の脂肪族アルコールとからなる発泡剤混合物０．５〜８質量％、
（ｃ）次のものからなる架橋剤系、
（ｃ．１）分子中に少なくとも２つの二重結合を有するラジカル重合性ビニル不飽和化合物０．００５〜５質量％および
（ｃ．２）モノマー混合物中に溶解した酸化マグネシウム１〜５質量％
からなるポリマープレートの製造、
２．ポリメタクリルイミド−プレートのための２００〜２６０℃の温度でのプレートの発泡、および引き続き、
３．２つの工程での熱処理、その際、第１工程は１００〜１３０℃で２〜６時間および第２工程は１８０〜２２０℃で３２〜６４時間である。
【００３９】
高い熱成形安定性を有するポリメタクリルイミドはさらに、ポリメチルメタクリレートまたはそのコポリマーと、第一アミンとの反応により得られ、これは同様に本発明により使用することができる。これらのポリマー類似のイミド化のための例の多数に関して代表的なものとして次のものが挙げられる：ＵＳ４，２４６，３７４、ＥＰ２１６５０５Ａ２、ＥＰ８６０８２１。この場合、高い熱成形安定性は、アリールアミンの使用（ＪＰ０５２２２１１９Ａ２）により、または特殊なコモノマーの使用（ＥＰ５６１２３０Ａ２、ＥＰ５７７００２Ａ１）により達成することができる。しかしこれらの反応は全て起泡を生じず、ソリッドなポリマーを生じ、発泡体を得るために該ポリマーを別個の第２工程で発泡させなくてはならない。このための技術も当業者には公知である。
【００４０】
ポリ（メタ）アクリルイミド−尿素発泡材料は、たとえばＲｏｅｈｍ  ＧｍｂＨ社から種々の密度および大きさで提供されているＲｏｈａｃｅｌｌ  （Ｒ）として市販されている。
【００４１】
ポリ（メタ）アクリルイミドフォームの密度は圧縮前には有利には２０ｋｇ／ｍ３〜１８０ｋｇ／ｍ３の範囲、特に有利には３０〜１１０ｋｇ／ｍ３の範囲である。
【００４２】
心層はさらに別の層を有していてもよい。圧縮前に心層の厚さは０．８〜１００ｍｍの範囲、特に１〜１５ｍｍの範囲およびとりわけ有利には１〜８ｍｍの範囲である。
【００４３】
被覆層としてそれぞれの公知の平面状形成物を使用することができ、これは振動板を製造するために必要な加工パラメータ、たとえば圧力および温度で安定しており、かつ１６０℃以上の温度で、有利には１７５〜２００℃、好ましくは１８０〜２００℃の範囲の温度で、特に１８０〜１９５℃の温度で成形することができる。その際、「成形可能な平面状の形成物」という概念は本発明の範囲では機械的な力によって可塑的に変形することができる平面状の形成物である。この関連において特に１６０℃以上の温度で、有利には１７５〜２００℃、好ましくは１８０〜２００℃の範囲の温度で、とりわけ１８０〜１９５℃の範囲で、０．３ＭＰａ以上の圧力、特に１〜１６ＭＰａの範囲の圧力の適用下で成形する、有利には熱成形することができる、平面状の形成物は特に有利であることが判明した。
【００４４】
本発明により有利な平面状の形成物には特にたとえば１６０℃以上の温度で、有利には１７５〜２００℃、好ましくは１８０〜２００℃の範囲、とりわけ１８０〜１９５℃の範囲の温度で成形することができるポリマー、有利には成形可能なポリエステルおよびポリアミド、特にポリアミドのシートである。該ポリマーは有利には１６０℃より低いガラス転移温度および１６０℃より高い、有利には１７０℃より高い、好ましくは１８０℃より高い融点を有する。その際にガラス転移温度も融点もＤＳＣにより２０℃／分の加熱速度を使用して測定する。複数のポリマーの混合物および／またはコポリマーの使用もまた考えられる。本発明によればポリアミド１２、特にDegussa-Huels社／Creanova  Inc.社から入手することができるＶｅｓｔａｍｉｄ  （Ｒ）  Ｌ１６００を含有するシートが特に有利であることが判明した。その際、成形可能なポリマーの質量割合はシートの全質量に対して有利には少なくとも５０質量％、好ましくは少なくとも６５質量％、特に有利には少なくとも８０質量％、とりわけ少なくとも９５質量％である。
【００４５】
有利にはさらに、ガラス繊維、炭素繊維および／またはアラミド繊維を含有するマットまたはシートを、これらのシートまたはマットが１６０℃以上の温度で、有利には１７５〜２００℃、好ましくは１８０〜２００℃の範囲、特に１８０〜１９５℃の範囲で成形することができる限りにおいて使用することができる。被覆層として多層の構造を有しているシートもまた使用することができる。本発明によれば特に有利には硬化性プラスチックにより前含浸したシート、多くの場合はガラス繊維マットまたはガラスフィラメント織布を、熱間圧縮により成形部材または半製品に加工することができる。その際、硬化性プラスチックは有利には１６０℃以上の温度で、有利には１７５〜２００℃、好ましくは１８０〜２００℃の範囲で、特に１８０〜１９５℃の範囲で成形可能なポリマー、有利にはポリエステルまたはポリアミド、特にポリアミドである。ポリマーは有利には１６０℃より低いガラス転移温度および１６０℃より高い融点、有利には１７０℃より高く、好ましくは１８０℃より高い、特に有利には１９０以上、とりわけ１９０〜２３０℃の範囲の融点を有する。その際、ガラス転移温度も融点もＤＳＣにより２０℃／分の加熱速度を使用して測定する。複数のポリマーの混合物および／またはコポリマーの使用もまた考えられる。本発明によれば特にポリアミド１２、とりわけDegussa-Huels社／Creanova  Inc.社から入手可能なVestamid  （Ｒ）  Ｌ１６００を含有する半製品が有利であることが判明した。その際、成形可能なポリマーの質量割合はシートの全質量に対して有利には少なくとも５０質量％、好ましくは少なくとも６５質量％、特に有利には少なくとも８０質量％、特に少なくとも９５質量％である。
【００４６】
有利には被覆層の厚さは０．０５〜１０ｍｍの範囲、好ましくは０．１〜５ｍｍの範囲、および特に有利には０．５〜２ｍｍの範囲である。
【００４７】
接着性を改善するために接着剤を使用することもできる。しかし被覆層の材料に応じてこれは必須ではない。
【００４８】
本発明による方法により製造される振動板は優れた機械的特性を有する。従ってたとえばＤＩＮ５３２９５による耐はく離性は１０Ｎ／ｍｍ以上であり、有利には１５Ｎ／ｍｍである。ＤＩＮ５３４２３による弾性率は５０ＭＰａ以上であり、特に６０ＭＰａ以上である。
【００４９】
さらにＤＩＮ５３４２３による曲げ強さも、２ＭＰａ以上、特に２．３ＭＰａ以上と意外なほど高い。ＤＩＮ５３２９３による曲げ強さもまた８ＭＰａ以上、特に１０ＭＰａ以上の値を有する。
【００５０】
本発明による非平面振動板の可能な使用領域は当業者に直接明らかである。該振動板は有利には電気音響変換器のための振動板、特にスピーカーの振動板として使用することができる。
【図面の簡単な説明】
【００５１】
【図１】第一のプレス成形機中への被覆層および心層の導入を示す図
【図２】積層温度への加熱および型締めおよび接触を示す図
【図３】第二のプレス成形機への積層した複合材の導入を示す図
【図４】圧縮温度での第二のプレス成形機の型締めを示す図
【符号の説明】
【００５２】
１  熱盤、  ２  心層、  ３  被覆層、  ４  雄型、  ５  雌型、  ６  ストッパ、  ７  圧縮後の心層
【国際公開パンフレット】
2004537243.tif 000004
2004537243.tif 000005
2004537243.tif 000006
2004537243.tif 000007
2004537243.tif 000008
2004537243.tif 000009
2004537243.tif 000010
2004537243.tif 000011
2004537243.tif 000012
2004537243.tif 000013
2004537243.tif 000014
2004537243.tif 000015
2004537243.tif 000016
2004537243.tif 000017
2004537243.tif 000018
2004537243.tif 000019
2004537243.tif 000020
2004537243.tif 000021
2004537243.tif 000022
2004537243.tif 000023
2004537243.tif 000024
【国際調査報告】
2004537243.tif 000025
2004537243.tif 000026
2004537243.tif 000027
2004537243.tif 000028
2004537243.tif 000029
2004537243.tif 000030